(57)【要約】【課題】（ポリ）アルキレングリコールジ（メタ）アクリレートの含有量が少ない（ポリ）アルキレングリコール系（メタ）アクリレートを製造する方法を提供すること。【解決手段】一実施形態は、（メタ）アクリル酸及びアルキル（メタ）アクリレートからなる群から選択される少なくとも１種を含む（メタ）アクリル系化合物と、（ポリ）アルキレングリコールモノアルキルエーテルを含有する（ポリ）アルキレングリコール系アルコールと、を反応させることを含む（ポリ）アルキレングリコール系（メタ）アクリレートの製造方法であって、前記（ポリ）アルキレングリコール系アルコール中の（ポリ）アルキレングリコールの含有量が０．０８質量％以下である、（ポリ）アルキレングリコール系（メタ）アクリレートの製造方法に関する。【選択図】なし【特許請求の範囲】
【請求項１】
（メタ）アクリル酸及びアルキル（メタ）アクリレートからなる群から選択される少なくとも１種を含む（メタ）アクリル系化合物と、
（ポリ）アルキレングリコールモノアルキルエーテルを含有する（ポリ）アルキレングリコール系アルコールと、
を反応させることを含む（ポリ）アルキレングリコール系（メタ）アクリレートの製造方法であって、
前記（ポリ）アルキレングリコール系アルコール中の（ポリ）アルキレングリコールの含有量が０．０８質量％以下である、（ポリ）アルキレングリコール系（メタ）アクリレートの製造方法。
【請求項２】
前記アルキル（メタ）アクリレートと前記（ポリ）アルキレングリコール系アルコールとを反応させることを含む、請求項１に記載の（ポリ）アルキレングリコール系（メタ）アクリレートの製造方法。
【請求項３】
有機チタン系触媒の存在下で反応させる、請求項１又は２に記載の（ポリ）アルキレングリコール系（メタ）アクリレートの製造方法。
【請求項４】
前記アルキル（メタ）アクリレートが、下記式（１）で表される（メタ）アクリレートを含む、請求項１〜３のいずれかに記載の（ポリ）アルキレングリコール系（メタ）アクリレートの製造方法。
【化１】
2020084129.tif 000009
（式中、Ｒ１は水素原子又はメチル基を表し、Ｒ２は炭素数１〜５のアルキル基を表す。）
【請求項５】
前記（ポリ）アルキレングリコールモノアルキルエーテルが、下記式（２）で表されるモノアルコールを含む、請求項１〜４のいずれかに記載の（ポリ）アルキレングリコール系（メタ）アクリレートの製造方法。
【化２】
2020084129.tif 000010
（式中、Ｒ３は炭素数２〜４のアルキレン基を表し、Ｒ４は炭素数１〜３０の炭化水素基を表し、ｎは１〜３００の数を表す。ｎが２以上である場合、複数のＲ３は、互いに同じでも異なってもよい。）
【請求項６】
反応により、（ポリ）アルキレングリコールモノアルキルエーテルモノ（メタ）アクリレートを含有する（ポリ）アルキレングリコール系（メタ）アクリレートであって、（ポリ）アルキレングリコールジ（メタ）アクリレートの含有量が０.１０質量％以下である（ポリ）アルキレングリコール系（メタ）アクリレートを得る、請求項１〜５のいずれかに記載の（ポリ）アルキレングリコール系（メタ）アクリレートの製造方法。
【請求項７】
（ポリ）アルキレングリコールモノアルキルエーテルモノ（メタ）アクリレートを含有する（ポリ）アルキレングリコール系（メタ）アクリレートであって、（ポリ）アルキレングリコールジ（メタ）アクリレートの含有量が０.１０質量％以下である、（ポリ）アルキレングリコール系（メタ）アクリレート。
【発明の詳細な説明】
【技術分野】
【０００１】
本発明の実施形態は、（ポリ）アルキレングリコール系（メタ）アクリレートの製造方法及び（ポリ）アルキレングリコール系（メタ）アクリレートに関する。
【背景技術】
【０００２】
（メタ）アクリル酸エステルは、熱、光、過酸化物等によって重合しやすい性質を持っているため、この性質を生かし、幅広い用途で使用されている。例えば、（ポリ）アルキレングリコールモノアルキルエーテルモノ（メタ）アクリレートを含む単量体を重合して得られる重合体は、塗料、被覆材料、接着剤、粘着剤等の様々な分野で利用されている。
【０００３】
（ポリ）アルキレングリコールモノアルキルエーテルモノ（メタ）アクリレートの製造方法としては、例えば、（１）アルキル（メタ）アクリレートと原料アルコールとを反応させ生成するアルコールを除去する方法（エステル交換法）、及び、（２）（メタ）アクリル酸と原料アルコールとを反応させ生成する水を除去する方法（脱水エステル化法）が一般的である。
【０００４】
特許文献１には、（メタ）アクリル酸と（ポリ）オキシアルキレン化合物とのエステル化反応により（ポリ）オキシアルキレン化合物の（メタ）アクリル酸エステルを製造する方法において、（メタ）アクリル酸中の（メタ）アクリル酸ダイマーの含有量が１重量％以下であることを特徴とする（ポリ）オキシアルキレン（メタ）アクリル酸エステルの製造方法が開示されている。特許文献１によれば、この製造方法によって、分子量分布が狭く、かつ水溶解性に優れる水溶性ビニルポリマーに容易に誘導（重合）できる（ポリ）オキシアルキレン（メタ）アクリル酸エステルが得られるとされている。
【先行技術文献】
【特許文献】
【０００５】
【特許文献１】特開２００５−２８９８４４号公報
【発明の概要】
【発明が解決しようとする課題】
【０００６】
本発明の実施形態は、（ポリ）アルキレングリコールジ（メタ）アクリレートの含有量が少ない（ポリ）アルキレングリコール系（メタ）アクリレートを製造する方法を提供することを課題とする。また、本発明の実施形態は、低粘度の重合体を製造することができる（ポリ）アルキレングリコール系（メタ）アクリレートを提供することを課題とする。
【課題を解決するための手段】
【０００７】
本発明の実施形態の例を以下に挙げる。本発明は以下の実施形態に限定されない。
【０００８】
［１］（メタ）アクリル酸及びアルキル（メタ）アクリレートからなる群から選択される少なくとも１種を含む（メタ）アクリル系化合物と、
（ポリ）アルキレングリコールモノアルキルエーテルを含有する（ポリ）アルキレングリコール系アルコールと、
を反応させることを含む（ポリ）アルキレングリコール系（メタ）アクリレートの製造方法であって、
前記（ポリ）アルキレングリコール系アルコール中の（ポリ）アルキレングリコールの含有量が０．０８質量％以下である、（ポリ）アルキレングリコール系（メタ）アクリレートの製造方法。
【０００９】
［２］前記アルキル（メタ）アクリレートと前記（ポリ）アルキレングリコール系アルコールとを反応させることを含む、前記［１］に記載の（ポリ）アルキレングリコール系（メタ）アクリレートの製造方法。
【００１０】
［３］有機チタン系触媒の存在下で反応させる、前記［１］又は［２］に記載の（ポリ）アルキレングリコール系（メタ）アクリレートの製造方法。
【００１１】
［４］前記アルキル（メタ）アクリレートが、下記式（１）で表される（メタ）アクリレートを含む、前記［１］〜［３］のいずれかに記載の（ポリ）アルキレングリコール系（メタ）アクリレートの製造方法。
【化１】
2020084129.tif 000002
（式中、Ｒ１は水素原子又はメチル基を表し、Ｒ２は炭素数１〜５のアルキル基を表す。）
【００１２】
［５］前記（ポリ）アルキレングリコールモノアルキルエーテルが、下記式（２）で表されるモノアルコールを含む、前記［１］〜［４］のいずれかに記載の（ポリ）アルキレングリコール系（メタ）アクリレートの製造方法。
【化２】
2020084129.tif 000003
（式中、Ｒ３は炭素数２〜４のアルキレン基を表し、Ｒ４は炭素数１〜３０の炭化水素基を表し、ｎは１〜３００の数を表す。ｎが２以上である場合、複数のＲ３は、互いに同じでも異なってもよい。）
【００１３】
［６］反応により、（ポリ）アルキレングリコールモノアルキルエーテルモノ（メタ）アクリレートを含有する（ポリ）アルキレングリコール系（メタ）アクリレートであって、（ポリ）アルキレングリコールジ（メタ）アクリレートの含有量が０.１０質量％以下である（ポリ）アルキレングリコール系（メタ）アクリレートを得る、前記［１］〜［５］のいずれかに記載の（ポリ）アルキレングリコール系（メタ）アクリレートの製造方法。
【００１４】
［７］（ポリ）アルキレングリコールモノアルキルエーテルモノ（メタ）アクリレートを含有する（ポリ）アルキレングリコール系（メタ）アクリレートであって、（ポリ）アルキレングリコールジ（メタ）アクリレートの含有量が０.１０質量％以下である、（ポリ）アルキレングリコール系（メタ）アクリレート。
【発明の効果】
【００１５】
本発明の実施形態によれば、（ポリ）アルキレングリコールジ（メタ）アクリレートの含有量が少ない（ポリ）アルキレングリコール系（メタ）アクリレートを製造する方法を提供することができる。また、本発明の実施形態によれば、低粘度の重合体を製造することができる（ポリ）アルキレングリコール系（メタ）アクリレートを提供することができる。
【発明を実施するための形態】
【００１６】
本発明の実施形態について説明する。本発明は以下の実施形態に限定されない。
＜（ポリ）アルキレングリコール系（メタ）アクリレートの製造方法＞
本発明の実施形態である（ポリ）アルキレングリコール系（メタ）アクリレートの製造方法は、（メタ）アクリル酸及びアルキル（メタ）アクリレートからなる群から選択される少なくとも１種を含む（メタ）アクリル系化合物と、（ポリ）アルキレングリコールモノアルキルエーテルを含有する（ポリ）アルキレングリコール系アルコールとを反応させることを含む。前記（ポリ）アルキレングリコール系アルコール中の（ポリ）アルキレングリコールの含有量は０．０８質量％以下である。本明細書において、「（ポリ）アルキレングリコール系アルコール」は、（ポリ）オキシアルキレン構造を有するアルコールを意味し、「（ポリ）アルキレングリコール系（メタ）アクリレート」は、（ポリ）オキシアルキレン構造を有する（メタ）アクリレートを意味する。
【００１７】
本発明の実施形態において、「（メタ）アクリル」は「アクリル」及び「メタクリル」の総称であり、「（メタ）アクリレート」は「アクリレート」及び「メタクリレート」の総称である。また、「（ポリ）アルキレングリコール」は「アルキレングリコール」及び「ポリアルキレングリコール」の総称であり、「（ポリ）オキシアルキレン」は「オキシアルキレン」及び「ポリオキシアルキレン」の総称である。
【００１８】
従来、（ポリ）アルキレングリコールモノアルキルエーテルモノ（メタ）アクリレートを含有する（ポリ）アルキレングリコール系（メタ）アクリレートを含む単量体を用いた重合体の製造においては、（ポリ）アルキレングリコール系（メタ）アクリレートの製造ロットによっては、得られる重合体の粘度が高くなる場合があった。本発明の発明者らは、検討の結果、（ポリ）アルキレングリコール系（メタ）アクリレート中に存在する（ポリ）アルキレングリコールジ（メタ）アクリレートがその原因の一つであると考えた。本発明の実施形態である（ポリ）アルキレングリコール系（メタ）アクリレートの製造方法は、（ポリ）アルキレングリコールジ（メタ）アクリレートの含有量が少ない、高純度の（ポリ）アルキレングリコールモノアルキルエーテルモノ（メタ）アクリレートを含有する（ポリ）アルキレングリコール系（メタ）アクリレートを製造する方法である。本明細書において、ある成分について「含有量が少ない」という場合、ある成分が含まれないか又はある成分が含まれるが含有量が少ないことを意味する。
【００１９】
（ポリ）アルキレングリコールモノアルキルエーテルモノ（メタ）アクリレートとしては、例えば、後述する式（３）で表される（メタ）アクリレートが好ましい。（ポリ）アルキレングリコール系（メタ）アクリレート中の（ポリ）アルキレングリコールジ（メタ）アクリレートの含有量は、０．１０質量％以下であることが好ましい。
【００２０】
（ポリ）アルキレングリコール系（メタ）アクリレートの好ましい製造方法として、エステル交換法と脱水エステル化法とが挙げられる。エステル交換法では、アルキル（メタ）アクリレートを含有する（メタ）アクリル系化合物を使用する。脱水エステル化法では、（メタ）アクリル酸を含有する（メタ）アクリル系化合物を使用する。
【００２１】
［エステル交換法］
エステル交換法では、アルキル（メタ）アクリレートと（ポリ）アルキレングリコール系アルコールとをエステル交換反応させ、（ポリ）アルキレングリコール系（メタ）アクリレートを得る。
【００２２】
アルキル（メタ）アクリレートとしては、例えば、下記式（１）で表される（メタ）アクリレートを用いることができる。
【００２３】
【化３】
2020084129.tif 000004
【００２４】
式中、Ｒ１は水素原子又はメチル基を表し、Ｒ２は炭素数１〜５のアルキル基を表す。
【００２５】
炭素数１〜５のアルキル基としては、例えば、メチル基、エチル基、プロピル基、イソプロピル基、ブチル基、イソブチル基、ｔｅｒｔ−ブチル基、ペンチル基等が挙げられる。アルキル基の炭素数は、１〜３であることが好ましい。具体例として、メチルアクリレート、エチルアクリレート、プロピルアクリレート、イソプロピルアクリレート、ブチルアクリレート、イソブチルアクリレート、メチルメタアクリレート、エチルメタアクリレート、プロピルメタアクリレート、イソプロピルメタアクリレート、ブチルメタアクリレート、イソブチルメタアクリレート等が挙げられ、メチルアクリレート、エチルアクリレート、及びメチルメタアクリレートが好ましい。
【００２６】
アルキル（メタ）アクリレートと反応させるアルコールとしては、（ポリ）アルキレングリコールモノアルキルエーテルを含有し、（ポリ）アルキレングリコールの含有量が０．０８質量％以下である（ポリ）アルキレングリコール系アルコールを使用する。アルキル（メタ）アクリレートと（ポリ）アルキレングリコールモノアルキルエーテルとの反応により、（ポリ）アルキレングリコールモノアルキルエーテルモノ（メタ）アクリレートが生成する。アルキル（メタ）アクリレートと（ポリ）アルキレングリコールとの反応により、（ポリ）アルキレングリコールジ（メタ）アクリレートが生成する。
【００２７】
（ポリ）アルキレングリコールモノアルキルエーテルとしては、例えば、下記式（２）で表されるモノアルコールを用いることができる。
【００２８】
【化４】
2020084129.tif 000005
【００２９】
式中、Ｒ３は炭素数２〜４のアルキレン基を表し、Ｒ４は炭素数１〜３０の炭化水素基を表し、ｎは１〜３００の数を表す。ｎが２以上である場合、複数のＲ３は、互いに同じでも異なってもよい。
【００３０】
炭素数２〜４のアルキレン基としては、例えば、エチレン基、プロピレン基、イソプロピレン基、ブチレン基、イソブチレン基等が挙げられ、エチレン基が好ましい。
【００３１】
炭素数１〜３０の炭化水素基としては、例えば、メチル基、エチル基、プロピル基、イソプロピル基、ブチル基、イソブチル基、ｔｅｒｔ−ブチル基、ペンチル基、ヘキシル基、オクチル基、ノニル基、デシル基、ドデシル基、ウンデシル基、トリデシル基、テトラデシル基、ペンタデシル基、ヘキサデシル基、ヘプタデシル基、オクタデシル基、ノナデシル基、エイコシル基、ヘンエイコシル基、ドコシル基、トリコシル基、テトラコシル基、ペンタコシル基、ヘキサコシル基、ヘプタコシル基、オクタコシル基、ノナコシル基、トリアコンチル基等のアルキル基；シクロヘキシル基等のシクロアルキル基；フェニル基等のアリール基；ベンジル基、ノニルフェニル基等のアリールアルキル基；ビニル基、アリル基、３−ブテニル基、３−メチル−３−ブデニル基等のアルケニル基；アルキニル基などが挙げられる。アルキル基は、直鎖アルキル基であっても分岐アルキル基であってもよい。炭化水素基としては、炭素数１〜１８のアルキル基が好ましく、炭素数１〜５のアルキル基がより好ましく、炭素数１〜３のアルキル基が更に好ましい。
【００３２】
ｎは１〜３００の数を表す。ｎは「−（Ｒ３−Ｏ）−」基の数の平均値である。ｎは用途に応じて適宜設定され、例えば、反応により得られる（ポリ）アルキレングリコール系（メタ）アクリレートを粘着剤の原料として用いる場合は、４〜５０であることが好ましく、８〜２５であることがより好ましい。ｎの値は、例えば、１Ｈ  ＮＭＲ（核磁気共鳴）法により測定することができる。
【００３３】
（ポリ）アルキレングリコールモノアルキルエーテルの具体例として、（ポリ）エチレングリコールモノメチルエーテル、（ポリ）エチレングリコールモノエチルエーテル、（ポリ）エチレングリコールモノプロピルエーテル、（ポリ）エチレングリコールモノブチルエーテル等の（ポリ）エチレングリコールモノアルキルエーテル；（ポリ）プロピレングリコールモノメチルエーテル、（ポリ）プロピレングリコールモノエチルエーテル、（ポリ）プロピレングリコールモノプロピルエーテル、（ポリ）プロピレングリコールモノブチルエーテル等の（ポリ）プロピレングリコールモノアルキルエーテル；（ポリ）テトラメチレングリコールモノメチルエーテル、（ポリ）テトラメチレングリコールモノエチルエーテル、（ポリ）テトラメチレングリコールモノプロピルエーテル、（ポリ）テトラメチレングリコールモノブチルエーテル等の（ポリ）テトラメチレングリコールモノアルキルエーテルなどが挙げられ、（ポリ）エチレングリコールモノアルキルエーテルが好ましい。
【００３４】
（ポリ）アルキレングリコール系アルコール中の（ポリ）アルキレングリコールの含有量は、０．０８質量％以下であり、好ましくは０．０５質量％以下であり、より好ましくは０．０３質量％以下であり、更に好ましくは０．０１質量％以下である。すなわち、エステル交換反応に使用する（ポリ）アルキレングリコール系アルコールは、（ポリ）アルキレングリコールを含まないか、又は、（ポリ）アルキレングリコールを含む場合、その含有量は０．０８質量％以下である。０．０８質量％以下である場合、（ポリ）アルキレングリコールジ（メタ）アクリレートの含有量が少ない（ポリ）アルキレングリコール系（メタ）アクリレートを得ることができる。（ポリ）アルキレングリコール系アルコールは、（ポリ）アルキレングリコールを含まないことが好ましく、例えば、（ポリ）アルキレングリコールの含有量の下限は０．００質量％であることが好ましい。微量の不純物として（ポリ）アルキレングリコールが含まれ得ることを考慮すると、（ポリ）アルキレングリコールの含有量の下限は０．００質量％超であってもよい。（ポリ）アルキレングリコールの含有量は、（ポリ）アルキレングリコール系アルコールの質量を基準とする含有量である。
【００３５】
（ポリ）アルキレングリコールモノアルキルエーテルを含有する（ポリ）アルキレングリコール系アルコールには、製造方法等に起因し、通常、不純物として少量の（ポリ）アルキレングリコールが含まれ得る。本実施形態には、（ポリ）アルキレングリコールの含有量が少ない、高純度の（ポリ）アルキレングリコールモノアルキルエーテルを含有する（ポリ）アルキレングリコール系アルコールを使用する。ポリアルキレングリコールの含有量が少ないポリアルキレングリコール系アルコールは、例えば、製造時に、出発原料として、水、及び、アルキレングリコールの含有量が低減されたアルキレングリコールモノアルキルエーテルを用いることにより得ることができる。（ポリ）アルキレングリコールモノアルキルエーテルを含有し、（ポリ）アルキレングリコールの含有量が少ない（ポリ）アルキレングリコール系アルコールは、市販品として、三洋化成工業株式会社、日本乳化剤株式会社等から入手可能である。
【００３６】
（ポリ）アルキレングリコール系アルコール中の（ポリ）アルキレングリコールの含有量は、ＬＣ−ＭＳ法（液体クロマトグラフィー質量分析法）により測定することができる。検量線には、例えば、ポリアルキレングリコールを用いて作成した検量線を使用すればよい。検量線に用いるポリアルキレングリコールにおける「アルキレン」は、測定対象である（ポリ）アルキレングリコールにおける「アルキレン」と同じであることが好ましい。
【００３７】
エステル交換反応においては、（ポリ）アルキレングリコール系アルコールに対して過剰量のアルキル（メタ）アクリレートを使用することが、反応時間の短縮及び反応転化率の向上の点で好ましい。（ポリ）アルキレングリコール系アルコール１モルに対して、アルキル（メタ）アクリレートを２．５〜５０モルの範囲で使用することが好ましく、２．５〜３０モルの範囲で使用することがより好ましい。アルキル（メタ）アクリレートの使用量が２．５モル以上であると、反応が十分に進行し、未反応のアルコールの残存を防止する効果が得られやすい。アルキル（メタ）アクリレートの使用量が３０モル以下であると、反応設備が大きくなりすぎることによる生産性の低下を防止でき、反応終了後に過剰のアルキル（メタ）アクリレートを容易に回収しやすい。
【００３８】
エステル交換反応には、通常、触媒を使用する。触媒としては、例えば、アルカリ金属系触媒、有機チタン系触媒、ジルコニウム系触媒等を使用することができ、有機チタン系触媒を用いることが好ましい。具体的には、水酸化リチウム、水酸化ナトリウム、水酸化カリウム等のアルカリ金属水酸化物；炭酸リチウム、炭酸ナトリウム、炭酸カリウム等のアルカリ金属炭酸塩；リチウムメトキシド、ナトリウムメトキシド、ナトリウムエトキシド、カリウムｔ−ブトキシド等のアルカリ金属アルコキシド；リチウムアミド、ナトリウムアミド、カリウムアミド等のアルカリ金属アミド；チタン酸テトラメチル、チタン酸テトラエチル、チタン酸テトラプロピル、チタン酸テトライソプロピル、チタン酸テトラブチル等の炭素数１〜４のアルキル基を有するチタン酸テトラアルキル；テトラメトキシジルコニウム、テトラエトキシジルコニウム、テトラノルマルプロポキシジルコニウム、テトライソプロポキシジルコニウム、テトラノルマルブトキシジルコニウム、テトライソブトキシジルコニウム等のジルコニウムアルコキシドなどが挙げられる。触媒は１種を単独で又は２種以上を組み合せて用いることができる。これらの中でも、反応終了後の後処理の点でアルカリ金属水酸化物、アルカリ金属炭酸塩、アルカリ金属アルコキシド、炭素数１〜４のアルキル基を有するチタン酸テトラアルキル、及びジルコニウムアルコキシドが好ましく、取り扱い易さの点で炭素数１〜４のアルキル基を有するチタン酸テトラアルキルがより好ましい。
【００３９】
触媒の使用量は、アルキル（メタ）アクリレートと（ポリ）アルキレングリコール系アルコールとの合計量１００質量部に対して、０．０１〜５質量部が好ましく、０．０１〜１質量部がより好ましい。触媒の量が０．０１質量部以上であると、触媒としての効果が十分に得られ、エステル交換反応が良好に進行しやすい。触媒の量が５質量部以下であると、触媒の量が過剰になることなく、経済的である。
【００４０】
エステル交換反応には、重合防止剤を用いてもよい。重合防止剤としては、例えば、ハイドロキノン、メチルハイドロキノン、ｔｅｒｔ−ブチルハイドロキノン、２，６−ジ−ｔｅｒｔ−ブチルハイドロキノン、２，５−ジ−ｔｅｒｔ−ブチルハイドロキノン、２，４−ジメチル−６−ｔｅｒｔ−ブチルフェノール、ハイドロキノンモノメチルエーテル、クレゾール、ｔｅｒｔ−ブチルカテコール等のフェノール化合物；チオジフェニルアミン、フェノチアジン等のアミン化合物などが挙げられる。
【００４１】
エステル交換反応において、反応中の重合防止のために、少量の分子状酸素を吹き込むことが好ましい。分子状酸素は、希釈された状態で使用することが好ましく、空気を使用することがより好ましい。水分により失活しやすい触媒を用いる場合は乾燥空気を用いることが好ましい。
【００４２】
エステル交換反応には、溶媒を使用することもできる。溶媒は、反応に関与しない不活性な溶媒であることが好ましい。溶媒としては、例えば、ベンゼン、トルエン、キシレン、ヘキサン、ヘプタン、オクタン、イソオクタン、シクロヘキサン等の炭化水素類；ジオキサン等のエーテル類などが挙げられる。
【００４３】
エステル交換反応は、常圧又は減圧下で６０〜１３０℃で行うことが好ましい。温度が６０℃以上であると、十分な反応速度が得られ、効率がよい。温度が１３０℃以下であると、重合などの副反応の防止効果が得られやすい。
【００４４】
エステル交換反応の装置としては特に限定されず、通常のエステル交換反応に用いる装置を採用することができる。反応は、通常、原料である（ポリ）アルキレングリコール系アルコールの転換率を高めるため、副生するアルコール（例えばＲ２ＯＨで表されるアルコール（Ｒ２は式（１）におけるＲ２と同じである。））とアルキル（メタ）アクリレート又は溶媒を共沸蒸留することにより、副生するアルコールを反応系外に留去しながら反応を行うことが好ましい。このため、反応装置としては、精留塔の付いた回分式反応槽を使用することが好ましい。
【００４５】
副生成物の生成を抑えるという観点から、（ポリ）アルキレングリコール系（メタ）アクリレートの製造方法として、エステル交換法を好ましく使用することができる。
【００４６】
［脱水エステル化法］
脱水エステル化法では、（メタ）アクリル酸と（ポリ）アルキレングリコール系アルコールとを脱水エステル化反応させ、（ポリ）アルキレングリコール系（メタ）アクリレートを得る。
【００４７】
（メタ）アクリル酸と反応させるアルコールとしては、上述のとおりであり、（ポリ）アルキレングリコールモノアルキルエーテルを含有し、（ポリ）アルキレングリコールの含有量が０．０８質量％以下である（ポリ）アルキレングリコール系アルコールを使用する。（メタ）アクリル酸と（ポリ）アルキレングリコールモノアルキルエーテルとが反応すると、（ポリ）アルキレングリコールモノアルキルエーテルモノ（メタ）アクリレートが生成する。（メタ）アクリル酸と（ポリ）アルキレングリコールとが反応すると、（ポリ）アルキレングリコールジ（メタ）アクリレートが生成する。［エステル交換法］における（ポリ）アルキレングリコール系アルコール、（ポリ）アルキレングリコール系（メタ）アクリレート等の説明は、脱水エステル化法にも適用される。
【００４８】
脱水エステル化反応では、（ポリ）アルキレングリコール系アルコール１モルに対して、（メタ）アクリル酸を０．８〜２モルの範囲で使用することが好ましく、１〜１．５モルの範囲で使用することがより好ましい。（メタ）アクリル酸の使用量が０．８モル以上であると、反応時間を短縮化でき、副反応を抑制しやすい。（メタ）アクリル酸の使用量が２モル以下であると、副反応を抑制でき、また、反応終了後に未反応の（メタ）アクリル酸を容易に除去できる。
【００４９】
脱水エステル化反応には、通常、触媒を使用する。触媒としては酸触媒を用いることができ、具体的には、ｐ−トルエンスルホン酸、メタンスルホン酸、トリフルオロメタンスルホン酸及び硫酸等が挙げられる。触媒は１種を単独で又は２種以上を組み合せて用いることができる。
【００５０】
触媒の使用割合は、（ポリ）アルキレングリコール系アルコールに含まれるヒドロキシル基のモル数に対して０．０５モル％〜１０モル％が好ましく、より好ましくは０．５〜５モル％である。触媒の量が０．０５モル％以上であると、触媒としての効果が十分に得られ、脱水エステル化反応が良好に進行しやすい。触媒の量が１０モル％以下であると、副反応を抑制し、また、反応終了後の触媒の除去を簡便にすることができる。
【００５１】
脱水エステル化反応にも、重合防止剤を用いることができる。また、脱水エステル化反応においても、重合防止のために少量の分子状酸素を吹き込むことが好ましい。
【００５２】
脱水エステル化反応では、水への溶解度が低い有機溶媒を使用し、生成する水を共沸させて留去しながら反応を行うことが好ましい。脱水エステル化反応は、７０〜１４０℃で行うことが好ましい。温度が７０℃以上であると、十分な反応速度が得られ、効率がよい。温度が１４０℃以下であると、不純物の副生量を抑制でき、ゲル化が起こりにくいため好ましい。
【００５３】
＜（ポリ）アルキレングリコール系（メタ）アクリレート＞
本発明の実施形態である（ポリ）アルキレングリコール系（メタ）アクリレートは、（ポリ）アルキレングリコールモノアルキルエーテルモノ（メタ）アクリレートを含有する。（ポリ）アルキレングリコール系（メタ）アクリレート中の（ポリ）アルキレングリコールジ（メタ）アクリレートの含有量は０．１０質量％以下であり、好ましくは０．０６質量％以下であり、より好ましくは０．０４質量％以下であり、更に好ましくは０．０２質量％以下である。０．１０質量％以下である場合、（ポリ）アルキレングリコール系（メタ）アクリレートを用いて得た重合体の粘度を低く抑えることができる。（ポリ）アルキレングリコール系（メタ）アクリレートは、（ポリ）アルキレングリコールジ（メタ）アクリレートを含まないことが好ましく、例えば、（ポリ）アルキレングリコールジ（メタ）アクリレートの含有量の下限は０．００質量％であることが好ましい。微量の不純物として（ポリ）アルキレングリコールジ（メタ）アクリレートが含まれ得ることを考慮すると、（ポリ）アルキレングリコールジ（メタ）アクリレートの含有量の下限は０．００質量％超であってもよい。（ポリ）アルキレングリコールジ（メタ）アクリレートの含有量は、（ポリ）アルキレングリコール系（メタ）アクリレートの質量を基準とする含有量である。
【００５４】
（ポリ）アルキレングリコールモノアルキルエーテルモノ（メタ）アクリレートを含有し、（ポリ）アルキレングリコールジ（メタ）アクリレートの含有量が０．１０質量％以下である（ポリ）アルキレングリコール系（メタ）アクリレートは、上述の製造方法により得ることができる。
【００５５】
（ポリ）アルキレングリコール系（メタ）アクリレート中の（ポリ）アルキレングリコールジ（メタ）アクリレートの含有量は、ＬＣ−ＭＳ法により測定することができる。検量線には、例えば、ポリアルキレングリコールジ（メタ）アクリレートを用いて作成した検量線を使用すればよい。検量線に用いるポリアルキレングリコールジ（メタ）アクリレートにおける「アルキレン」は、測定対象である（ポリ）アルキレングリコールジ（メタ）アクリレートにおける「アルキレン」と同じであることが好ましい。
【００５６】
（ポリ）アルキレングリコールモノアルキルエーテルモノ（メタ）アクリレートとしては、例えば、下記式（３）で表される（メタ）アクリレートが好ましい。
【００５７】
【化５】
2020084129.tif 000006
【００５８】
式中、Ｒ１は水素原子又はメチル基を表し、Ｒ３は炭素数２〜４のアルキレン基を表し、Ｒ４は炭素数１〜３０の炭化水素基を表し、ｎは１〜３００の数を表す。ｎが２以上である場合、複数のＲ３は、互いに同じでも異なってもよい。
【００５９】
Ｒ１、Ｒ３、Ｒ４、及びｎの例、好ましい形態等は、式（１）及び式（２）において説明したとおりである。
【００６０】
（ポリ）アルキレングリコールモノアルキルエーテルモノ（メタ）アクリレートの具体例としては、（ポリ）エチレングリコールモノメチルエーテルモノ（メタ）アクリレート、（ポリ）プロピレングリコールモノメチルエーテルモノ（メタ）アクリレート、（ポリ）ブチレングリコールモノメチルエーテルモノ（メタ）アクリレート、（ポリ）エチレングリコール（ポリ）プロピレングリコールモノメチルエーテルモノ（メタ）アクリレート、（ポリ）エチレングリコール（ポリ）ブチレングリコールモノメチルエーテルモノ（メタ）アクリレート、（ポリ）プロピレングリコール（ポリ）ブチレングリコールモノメチルエーテルモノ（メタ）アクリレート、（ポリ）エチレングリコール（ポリ）プロピレングリコール（ポリ）ブチレングリコールモノメチルエーテルモノ（メタ）アクリレート、（ポリ）エチレングリコールモノエチルエーテルモノ（メタ）アクリレート、（ポリ）プロピレングリコールモノエチルエーテルモノ（メタ）アクリレート、（ポリ）ブチレングリコールモノエチルエーテルモノ（メタ）アクリレート、（ポリ）エチレングリコール（ポリ）プロピレングリコールモノエチルエーテルモノ（メタ）アクリレート、（ポリ）エチレングリコール（ポリ）ブチレングリコールモノエチルエーテルモノ（メタ）アクリレート、（ポリ）プロピレングリコール（ポリ）ブチレングリコールモノエチルエーテルモノ（メタ）アクリレート、（ポリ）エチレングリコール（ポリ）プロピレングリコール（ポリ）ブチレングリコールモノエチルエーテルモノ（メタ）アクリレート、（ポリ）エチレングリコールモノプロピルエーテルモノ（メタ）アクリレート、（ポリ）エチレングリコールモノブチルエーテルモノ（メタ）アクリレート等が挙げられる。
【００６１】
（ポリ）アルキレングリコール系（メタ）アクリレートは、重合体の材料又は反応性希釈剤として使用することができる。重合体としては、塗料、被覆材料、接着剤、粘着剤、建築用材料、液晶用材料等に用いられるアクリル系ポリマーが挙げられる。本実施形態の（ポリ）アルキレングリコール系（メタ）アクリレートを用いることにより、低粘度の重合体を製造することができる。
【実施例】
【００６２】
本発明の実施形態について実施例により具体的に説明する。本発明の実施形態は以下の実施例に限定されない。
【００６３】
［実施例１］
撹拌機、温度計、空気導入管及び精留塔（７段）を取り付けた１リットルのフラスコに、メトキシポリエチレングリコールと、０．０５質量％のポリエチレングリコールとを含有するポリエチレングリコール系アルコール２５０ｇ（０．５９モル、日本乳化剤株式会社製）、メタクリル酸メチル４００ｇ（４．０モル、株式会社クラレ製）、及びヒドロキノンモノメチルエーテル０．０３ｇを仕込み、常圧下、乾燥空気を１００ｍｌ／ｍｉｎの速度で吹き込みながら加熱還流し、系内の水分を除去した。次に、チタン酸テトライソプロピル２．０ｇ（富士フィルム和光純薬株式会社製）を加え、エステル交換反応を行なった。加熱還流を開始後、精留塔の塔頂温度はメタクリル酸メチルの沸点である１００℃付近であったが、反応の進行と共に、メタノールとメタクリル酸メチルの共沸混合物の沸点に近づいた。その後、塔頂温度が８０〜９０℃の範囲になるように還流比を調節し、メタノールをメタクリル酸メチルとの共沸物として留去しながら反応を行った。
【００６４】
触媒を加えてから３時間経過した頃から塔頂温度が上昇し始め、約１００℃まで上昇したので、触媒を加えてから４時間経過した時点の反応液中のポリエチレングリコール系メタクリレートの収率を測定した。収率から反応率が９８％であることを確認し、冷却を開始した。
【００６５】
反応液を７５℃まで冷却したところで食塩水６５ｇを加えて触媒を加水分解し、不溶化した。３０分間静置後、油層の過酸化物量を測定したところ、得られたポリエチレングリコール系メタクリレートに対して３．４ｐｐｍ（過酸化水素換算値）であった。
【００６６】
続いて、デカンテーションにより油層を１リットルのナス型フラスコにとり、系内の水分量を測定したところ０．１質量％であった（なお、水分測定は、電量滴定式のカールフィッシャー法により測定した。以下の水分測定も同じである。）。引き続き、吸着剤としてキョーワード（登録商標）５００ＳＨ（協和化学工業株式会社製ハイドロタルサイト、組成式Ｍｇ６Ａｌ２（ＯＨ）１６ＣＯ３・４Ｈ２Ｏ）を１．０ｇ添加した後、８０℃で１時間処理した。
【００６７】
その後、ロータリエバポレーターを用いて過剰のメタクリル酸メチルを減圧下で留去し、減圧吸引ろ過によりナスフラスコ内液をろ過し、目的物であるポリエチレングリコール系メタクリレートを得た（収量３０３ｇ）。ポリエチレングリコール系メタクリレートに含まれるポリエチレングリコールジメタクリレートの含有量を測定した結果、０．０６質量％であった。
【００６８】
［比較例１］
撹拌機、温度計、空気導入管及び精留塔（７段）を取り付けた１リットルのフラスコに、アルコールとして、メトキシポリエチレングリコールと、０．１０質量％のポリエチレングリコールとを含有するポリエチレングリコール系アルコール２５０ｇ（０．５９モル、日本乳化剤株式会社製）、メタクリル酸メチル４００ｇ（４．０モル、株式会社クラレ製）、及びヒドロキノンモノメチルエーテル０．０３ｇを仕込み、常圧下、乾燥空気を１００ｍｌ／ｍｉｎの速度で吹き込みながら加熱還流し、系内の水分を除去した。次に、チタン酸テトライソプロピル２．０ｇ（富士フィルム和光純薬株式会社製）を加え、エステル交換反応を行なった。加熱還流を開始後、精留塔の塔頂温度はメタクリル酸メチルの沸点である１００℃付近であったが、反応の進行と共に、メタノールとメタクリル酸メチルの共沸混合物の沸点に近づいた。その後、塔頂温度が８０〜９０℃の範囲になるように還流比を調節し、メタノールをメタクリル酸メチルとの共沸物として留去しながら反応を行った。
【００６９】
触媒を加えてから３時間経過した頃から塔頂温度が上昇し始め、約１００℃まで上昇したので、触媒を加えてから４時間経過した時点の反応液中のポリエチレングリコール系メタクリレートの収率を測定した。収率から反応率が９８％であることを確認し、冷却を開始した。
【００７０】
反応液を７５℃まで冷却したところで食塩水６５ｇを加えて触媒を加水分解し、不溶化した。３０分間静置後、油層の過酸化物量を測定したところ、得られたポリエチレングリコール系メタクリレートに対して３．４ｐｐｍ（過酸化水素換算値）であった。
【００７１】
続いて、デカンテーションにより油層を１リットルのナス型フラスコにとり、系内の水分量を測定したところ０．１質量％であった。引き続き、吸着剤としてキョーワード（登録商標）５００ＳＨ（協和化学工業株式会社製ハイドロタルサイト、組成式Ｍｇ６Ａｌ２（ＯＨ）１６ＣＯ３・４Ｈ２Ｏ）を１．０ｇ添加した後、８０℃で１時間処理した。
【００７２】
その後、ロータリエバポレーターを用いて過剰のメタクリル酸メチルを減圧下で留去し、減圧吸引ろ過によりナスフラスコ内液をろ過し、目的物であるポリエチレングリコール系メタクリレートを得た（収量３０３ｇ）。ポリエチレングリコール系メタクリレートに含まれるポリエチレングリコールジメタクリレートの含有量を測定した結果、０．１３質量％であった。
【００７３】
反応に用いたポリエチレングリコール系アルコールに含まれるポリエチレングリコールの含有量は、ＬＣ−ＭＳ法により以下の条件に従って測定した。
【００７４】
ポリエチレングリコール＃４００（東京化成工業株式会社製、オキシエチレン基の数の平均値＝９）をメタノールに添加し、１ｐｐｍ、０．１ｐｐｍ、及び０．０１ｐｐｍの溶液を調製し、標準試料とした。上記で用いたポリエチレングリコール系アルコールを用い、同様の方法で１０ｐｐｍの溶液を調製し、サンプルとした。標準試料及びサンプルについて、以下の条件にてＬＣ−ＭＳ測定を実施した。
【００７５】
分析法：ＬＣ−ＭＳ法
イオン化法：ＥＳＩ法、正イオンモード
ＬＣ装置：Waters Corporation製「ACQUITY UPLC I-class/eλPDA」
ＭＳ装置：Waters Corporation製「Xevo G2 QTof MS」
カラム：Waters Corporation製「ACQUITY UPLC HSS T3」(2.1 mmφ×100 mm)
カラム温度：４０℃
グラジエント条件：
Ｓｏｌｖｅｎｔ  Ａ：メタノール
Ｓｏｌｖｅｎｔ  Ｂ：酢酸アンモニウムａｑ（２ｍＭ）
【００７６】
【表１】
2020084129.tif 000007
【００７７】
各標準試料を測定し、エチレンオキシド鎖長に応じたポリエチレングリコール＃４００のピークを含むＥＳＩ−ｐｏｓｉｔｉｖｅモードにおけるトータルイオンクロマトグラムを得た。各クロマトグラムについて、保持時間３．０〜１２．０ｍｉｎ程度に現れるピークから、各ポリエチレングリコールのアンモニウムイオン付加体の精密質量より目的のピークを抽出し、ピークの面積の総和を求めた。ピークの面積の総和と標準試料の濃度から検量線を作成した。別途、サンプルを測定し、保持時間３．０〜１２．０ｍｉｎ程度に現れる各ポリエチレングリコールのアンモニウムイオン付加体の精密質量より目的のピークを抽出し、ピークの面積の総和を求めた。得られたピーク面積の総和と検量線とから、サンプルに含まれるポリエチレングリコールの含有量を求め、更に得られた含有量を利用し、反応に用いたポリエチレングリコール系アルコールに含まれるポリエチレングリコールの含有量を算出した。
【００７８】
なお、ＬＣ−ＭＳ法に用いたポリエチレングリコール＃４００に含まれるオキシエチレン基の数の平均値は、１Ｈ  ＮＭＲ法により測定した。下記条件において、ポリエチレングリコール＃４００に含まれるヒドロキシル基及びメチレン基に相当するピークの積分値の比から、オキシエチレン基の数の平均値を算出した。
【００７９】
分析法：１Ｈ  ＮＭＲ法
分析装置：Bruker株式会社製「Bruker AVANCE NEO 400MHz＋CryoProbe TM」
対象各種：１Ｈ
測定周波数：４００ＭＨｚ
重溶媒：重ジメチルスルホキシド
基準物質：テトラメチルシラン（ＴＭＳ）
試料濃度：１５ｍｇ／０．６ｍｌ
積算回数：１６回
試料温度：２３℃
【００８０】
反応により得られたポリエチレングリコール系メタクリレートに含まれるポリエチレングリコールジメタクリレートの含有量は、ＬＣ−ＭＳ法により以下の条件に従って測定した。
【００８１】
ポリエチレングリコール＃４００ジメタクリレート（日立化成株式会社製「ＦＡ−２４０Ｍ」、オキシエチレン基の数の平均値＝９）をアセトニトリルに添加し、１ｐｐｍ、０．１ｐｐｍ、及び０．０１ｐｐｍの溶液を調製し、標準試料とした。上記で得たポリエチレングリコール系メタクリレートを用い、同様の方法で１００ｐｐｍの溶液を調製し、サンプルとした。標準試料及びサンプルについて、以下の条件にてＬＣ−ＭＳ測定を実施した。
【００８２】
分析法：ＬＣ−ＭＳ法
イオン化法：ＥＳＩ法、正イオンモード
ＬＣ装置：Waters Corporation製「ACQUITY UPLC I-class/eλPDA」
ＭＳ装置：Waters Corporation製「Xevo G2 QTof MS」
カラム：Waters Corporation製「ACQUITY UPLC BEH C18」(2.1 mmφ×100 mm)
カラム温度：４０℃
グラジエント条件：
Ｓｏｌｖｅｎｔ  Ａ：アセトニトリル
Ｓｏｌｖｅｎｔ  Ｂ：酢酸アンモニウムａｑ（２ｍＭ）
【００８３】
【表２】
2020084129.tif 000008
【００８４】
各標準試料を測定し、エチレンオキシド鎖長に応じたポリエチレングリコール＃４００ジメタクリレートのピークを含むＥＳＩ−ｐｏｓｉｔｉｖｅモードにおけるトータルイオンクロマトグラムを得た。各クロマトグラムについて、保持時間１０．０〜１１．５ｍｉｎ程度に現れるピークから、各ポリエチレングリコールジメタクリレートのアンモニウムイオン付加体の精密質量より目的のピークを抽出し、ピークの面積の総和を求めた。ピークの面積の総和と標準試料の濃度から検量線を作成した。別途、サンプルを測定し、保持時間１０．０〜１１．５ｍｉｎ程度に現れるピークから、各ポリエチレングリコールジメタクリレートのアンモニウムイオン付加体の精密質量より目的のピークを抽出し、ピークの面積の総和を求めた。得られたピーク面積の総和と検量線とから、サンプルに含まれるポリエチレングリコールジメタクリレートの含有量を求め、更に得られた含有量を利用し、ポリエチレングリコール系メタクリレートに含まれるポリエチレングリコールジメタクリレートの含有量を算出した。
【００８５】
なお、ＬＣ−ＭＳ法に用いたポリエチレングリコール＃４００ジメタクリレートに含まれるオキシエチレン基の数の平均値は、１Ｈ  ＮＭＲ法により測定した。下記条件において、ポリエチレングリコール＃４００ジメタクリレートに含まれるメチル基及びメチレン基に相当するピークの積分値の比から、オキシエチレン基の数の平均値を算出した。
【００８６】
分析法：１Ｈ  ＮＭＲ法
分析装置：Bruker株式会社製「Bruker AVANCE NEO 400MHz＋CryoProbe TM」
対象各種：１Ｈ
測定周波数：４００ＭＨｚ
重溶媒：重ジメチルスルホキシド
基準物質：テトラメチルシラン（ＴＭＳ）
試料濃度：１５ｍｇ／０．６ｍｌ
積算回数：１６回
試料温度：２３℃
【００８７】
実施例１及び比較例１の結果から分かるように、（メタ）アクリル系化合物との反応に、（ポリ）アルキレングリコールの含有量が少ない（ポリ）アルキレングリコール系アルコールを用いることにより、生成する（ポリ）アルキレングリコール系（メタ）アクリレート中の（ポリ）アルキレングリコールジ（メタ）アクリレートの含有量を低く抑えることができる。